(57)【特許請求の範囲】
【請求項１】
球状黒鉛鋳鉄の溶湯処理の際に溶湯に接触させられる球状黒鉛鋳鉄用接種剤であって、ＳｉＣ粉末と少なくともＦｅ‐Ｓｉ系合金との複合化物よりなり、前記ＳｉＣ粉末以外の材料を溶融させた溶融物に該ＳｉＣ粉末を投入して、該ＳｉＣ粉末を軟化させつつ該溶融物中に均一分散させ、軟化した該ＳｉＣ粉末を均一分散させた状態で該溶融物を冷却、固化させて金属塊を得た後、該金属塊を粉砕して得られた粉砕品であることを特徴とする球状黒鉛鋳鉄用接種剤。
【請求項２】
球状黒鉛鋳鉄の溶湯処理の際に溶湯に接触させられる、ＳｉＣ粉末と少なくともＦｅ−Ｓｉ系合金とを複合化してなる球状黒鉛鋳鉄用接種剤の製造方法であって、
上記ＳｉＣ粉末以外の材料が全て溶融し、かつ、該ＳｉＣ粉末が溶融も軟化もしない第１設定温度で該ＳｉＣ粉末以外の材料を溶融させて溶融物を得る第１工程と、
上記第１設定温度から少なくとも上記ＳｉＣ粉末が軟化する第２設定温度まで昇温する間に上記溶融物に該ＳｉＣ粉末を投入して、該ＳｉＣ粉末を軟化させつつ該溶融物中で均一分散させる第２工程と、
上記軟化したＳｉＣ粉末を均一分散させた状態で上記溶融物を冷却、固化させる第３工程とを順に実施することを特徴とする球状黒鉛鋳鉄用接種剤の製造方法。
【発明の詳細な説明】
【０００１】
【発明の属する技術分野】
本発明は球状黒鉛鋳鉄用接種剤及びその製造方法に関し、詳しくは球状黒鉛鋳鉄のアズキャストフェライト化を促進させるのに有利な球状黒鉛鋳鉄用接種剤及びその製造方法に関する。
【０００２】
【従来の技術】
球状黒鉛鋳鉄を鋳造する際、鋳鉄の基地組織や機械的性質を改善したり、あるいはチル化を防止したりすること等を目的として、鋳型に鋳込む直前の溶湯中に接種剤を添加する溶湯処理が行われている。そして、球状黒鉛鋳鉄において低コスト化及び高品質化を図る上で、黒鉛を微細化、多晶出化させることにより基地中のフェライト組織を増やすこと、すなわちアズキャストフェライト化を促進することが望まれる。なお、アズキャストフェライト化とは、鋳造後に熱処理を施すことなく、鋳放しの状態で基地組織をフェライト化させることをいう。
【０００３】
球状黒鉛鋳鉄のフェライト化促進用の接種剤としては、Ｆｅ−Ｓｉ系のものが従来より用いられている。Ｆｅ−Ｓｉ系の接種剤では、珪素の効果を利用してパーライトが発生する領域を抑制するとともに、黒鉛核を増加させることにより、フェライト化を促進させることができる。
一方、特開平１−１３６９１９号公報や特開昭６３−４１３号公報には、球状化処理剤としてのＦｅ−Ｓｉ−Ｍｇと、黒鉛化促進剤としてのＳｉＣやＣａＣ2 とを取り鍋内に装填しておき、この取り鍋内に溶湯を装入して球状化処理を行い、さらに鋳型に鋳込む直前の溶湯中に接種剤としてのＦｅ−Ｓｉを添加する鋳造方法が開示されている。
【０００４】
【発明が解決しようとする課題】
しかしながら、Ｆｅ−Ｓｉ系の接種剤の単独使用によりフェライト化を促進させる場合、接種剤の単位使用量当たりの黒鉛核増加には限界があることから、フェライト化をより促進させるためには、Ｆｅ−Ｓｉ系の接種剤の使用量を増やす必要がある。ところが、Ｆｅ−Ｓｉ系接種剤の使用量増加により球状黒鉛鋳鉄中の珪素含有量が増大すると、鋳鉄製品の耐衝撃性が低下し、脆い鋳鉄となってしまうという問題がある。
【０００５】
一方、ＳｉＣは球状黒鉛鋳鉄の黒鉛化を促進させる黒鉛化促進能を有しているが、ＳｉＣはかさ比重が１．１４と溶湯（比重６．５〜６．９程度）の比重よりも小さい。このため、ＳｉＣ粉末を単独で溶湯中に添加した場合、ＳｉＣ粉末が溶湯中で浮上して溶湯表面に偏在してしまうことから、溶湯中でＳｉＣ粉末を均一に分散した状態で存在させることが困難となり、ＳｉＣの黒鉛化促進能を十分に発揮させることができない。
【０００６】
本発明は上記実情に鑑みてなされたものであり、ＳｉＣの黒鉛化促進能を効果的に発揮させることにより、Ｆｅ−Ｓｉ系接種剤の使用量増大による球状黒鉛鋳鉄中の珪素含有量増大を抑えて鋳鉄製品が脆くなることを抑えることができ、しかも鋳鉄中の珪素含有量を従来と同等に維持しつつ、従来よりもアズキャストフェライト化を促進させることのできる球状黒鉛鋳鉄用接種剤を提供することを解決すべき技術課題とするものである。
【０００７】
【課題を解決するための手段】
上記課題を解決する本発明の球状黒鉛鋳鉄用接種剤は、球状黒鉛鋳鉄の溶湯処理の際に溶湯に接触させられる球状黒鉛鋳鉄用接種剤であって、ＳｉＣ粉末と少なくともＦｅ‐Ｓｉ系合金との複合化物よりなり、前記ＳｉＣ粉末以外の材料を溶融させた溶融物に該ＳｉＣ粉末を投入して、該ＳｉＣ粉末を軟化させつつ該溶融物中に均一分散させ、軟化した該ＳｉＣ粉末を均一分散させた状態で該溶融物を冷却、固化させて金属塊を得た後、該金属塊を粉砕して得られた粉砕品であることを特徴とするものである。
上記課題を解決する本発明の球状黒鉛鋳鉄用接種剤の製造方法は、球状黒鉛鋳鉄の溶湯処理の際に溶湯に接触させられる、ＳｉＣ粉末と少なくともＦｅ‐Ｓｉ系合金とを複合化してなる球状黒鉛鋳鉄用接種剤の製造方法であって、
上記ＳｉＣ粉末以外の材料が全て溶融し、かつ、該SｉC粉末が溶融も軟化もしない第１設定温度で該ＳｉＣ粉末以外の材料を溶融させて溶融物を得る第１工程と、
上記第１設定温度から少なくとも上記SｉC粉末が軟化する第２設定温度まで昇温する間に上記溶融物に該ＳｉＣ粉末を投入して、該ＳｉＣ粉末を軟化させつつ該溶融物中で均一分散させる第２工程と、
上記軟化したＳｉＣ粉末を均一分散させた状態で上記溶融物を冷却、固化させる第３工程とを順に実施することを特徴とするものである。
【０００８】
【発明の実施の形態】
ＳｉＣは、鋳鉄の凝固の際の黒鉛化を促進する黒鉛化促進能を備えている。本発明は、このＳｉＣの黒鉛化促進能を利用して、アズキャストフェライト化の促進を図るものである。
すなわち、ＳｉＣは、溶湯中の酸素と反応して下記（１）式に示すようにＳｉ及びＳｉＯ2 を生成する。
【０００９】
２ＳｉＣ＋２Ｏ2 →Ｓｉ＋ＳｉＯ2 ＋２ＣＯ              …（１）
そして、上記（１）式の反応により生成したＳｉ及びＳｉＯ2 とＦｅ−Ｓｉとが溶湯に同時に接触することにより、以下に示すような化学反応を起こす。すなわち、上記（１）式の反応により生成したＳｉ、ＳｉＯ2 及びＣＯとＦｅ−Ｓｉとが下記（２）式に示す反応をして、その結果Ｆｅ中にＣ及びＳｉが固溶する。なお、ＳｉＯ2 はクリストバライトの状態で存在する。
【００１０】
（Ｓｉ＋ＳｉＯ2 ＋２ＣＯ）＋（Ｆｅ−Ｓｉ）
→Ｓｉ［Ｆｅ（Ｃ）＋ＳｉＯ2 ］＋ＳｉＯ2
→Ｆｅ（Ｓｉ・Ｃ）＋２ＳｉＯ2             …（２）
こうしてＦｅ中に固溶したＣ及びＳｉ並びにクリストバライトの状態にあるＳｉＯ2 が黒鉛核として作用し、その結果溶湯の凝固の際に発生する黒鉛粒数が増加する。黒鉛粒数が増加すれば、各黒鉛核同士の距離が短くなる。これにより、パーライト基地中のＣ原子（セメンタイト（Ｆｅ3 Ｃ）として存在するＣ原子）と黒鉛核との距離が短くなるので、当該Ｃ原子が黒鉛核まで到達する可能性が高まる。その結果、パーライト基地が減少し、その分フェライト基地が増加する。よって、アズキャストフェライト化が促進される。
【００１１】
本発明の球状黒鉛鋳鉄用接種剤は、かかる黒鉛化促進能を備えたＳｉＣ粉末と少なくともＦｅ−Ｓｉ系合金とを複合化してなる。このため、この接種剤の比重は、ＳｉＣ粉末の比重とＦｅ−Ｓｉ系合金の比重（１．７０〜２．４０程度）との配合割合に応じた中間値となってＳｉＣ粉末単独での比重よりも大きくなる。したがって、この接種剤を球状黒鉛鋳鉄の溶湯中に添加すれば、ＳｉＣ粉末のように浮上して溶湯表面に偏在することなく、溶湯内で均一分散させることができる。よって、ＳｉＣによる接種効果（黒鉛化促進能）を効果的に発揮させることができる。
【００１２】
そして、この接種剤を溶湯処理、例えば注湯直前に行う湯流れ接種により、球状黒鉛鋳鉄の溶湯に接触させると、接種剤中のＳｉＣ粉末以外の材料が溶湯内に溶け出す。これにより、ＳｉＣ粉末とＦｅ−Ｓｉ合金とが溶湯に同時に接触する。このとき、Ｆｅ−Ｓｉ系合金と溶湯中の酸素との酸化発熱反応による反応熱により、上記（１）式に示す反応が促進され、Ｓｉ及びＳｉＯ2 の量が増大する。そして、このＳｉ及びＳｉＯ2 とＦｅ−Ｓｉとが溶湯に同時に接触することにより、上記（２）式に示す反応が起こり、ＳｉＣによる黒鉛化促進能が発揮され、アズキャストフェライト化が促進される。
【００１３】
このように本発明の球状黒鉛鋳鉄用接種剤は、ＳｉＣ及びＦｅ−Ｓｉの双方による接種効果（黒鉛化促進能）を相乗的に発揮させることができるので、Ｆｅ−Ｓｉ系接種剤を単独で用いる場合と比較して、Ｆｅ−Ｓｉ系接種剤の使用量増大による球状黒鉛鋳鉄中の珪素含有量増大を抑えて鋳鉄製品が脆くなることを抑えることができる。また、上述のとおりＳｉＣから生成したＣが黒鉛核として作用し、このＣによってもアズキャストフェライト化が促進されるので、鋳鉄中の珪素（Ｓｉ）含有量を従来と同等に維持しつつ、従来よりもアズキャストフェライト化を促進させることが可能となる。
【００１４】
ここに、上記ＳｉＣ粉末の粒径としては、平均粒径で１〜５ｍｍ程度とすることが好ましい。１ｍｍよりも小さいと、Ｆｅ−Ｓｉ系合金等と複合化して接種剤を製造する際に、溶融物中でＳｉＣ粉末を均一分散させることが困難となる。一方、５ｍｍよりも大きいと、質量に対する表面積が大きくなり反応に時間がかかるため、ＳｉＣによる溶湯の脱酸効果を十分に期待できなくなるとともに、ＳｉＣによるアズキャストフェライト化の促進効果も十分に期待できなくなる。
【００１５】
また、接種剤中に含まれるＳｉＣ粉末の量については、接種剤全体を１００ｗｔ％としたときはＳｉＣ粉末を１〜３０ｗｔ％とすることが好ましく、またＦｅ−Ｓｉ系合金を１００ｗｔ％としたときはＳｉＣ粉末を５〜５０ｗｔ％とすることが好ましい。ＳｉＣ粉末の量が上記範囲よりも少ないと、ＳｉＣ粉末によるアズキャストフェライト化の促進効果を十分に発揮させることが困難となる。一方、ＳｉＣ粉末の量が上記範囲よりも多いと、接種剤を製造する際に、ＳｉＣ粉末を溶融物中に均一分散させることが困難となる。なお、ＳｉＣ粉末の量については、最終的な球状黒鉛鋳鉄におけるＳｉ成分を調整するための加珪目的の観点からも上記範囲内で適宜調整可能である。
【００１６】
本発明の球状黒鉛鋳鉄用接種剤には、上記ＳｉＣ粉末及びＦｅ−Ｓｉ系合金の他に、Ｃａ−Ｓｉ合金、Ｃａ−Ｓｉ−Ｂａ合金、Ａｌ、メタ−Ｓｉ合金（Ａｌ、ＣａやＦｅ等の不純物金属とＳｉとの合金）、Ｆｅ、Ｎｉ等を適宜複合化させることができる。
本発明の球状黒鉛鋳鉄用接種剤は、ＳｉＣ粉末以外の材料が全て溶融し、かつ、該ＳｉＣ粉末が溶融も軟化もしない第１設定温度で該ＳｉＣ粉末以外の材料を溶融させて溶融物を得る第１工程と、上記第１設定温度から少なくとも上記ＳｉＣ粉末が軟化する第２設定温度まで昇温する間に上記溶融物に該ＳｉＣ粉末を投入して、該ＳｉＣ粉末を軟化させつつ該溶融物中で均一分散させる第２工程と、上記軟化したＳｉＣ粉末を均一分散させた状態で上記溶融物を冷却、固化させる第３工程とを順に実施することにより製造することができる。
【００１７】
ＳｉＣの融点は２７００℃以上とＦｅ−Ｓｉ系合金の融点（１２００〜１３５０℃程度）と比べてかなり高く、またＳｉＣは１４８０〜１５２０℃程度の温度で軟化する。そこで、本発明の球状黒鉛鋳鉄用接種剤の製造方法では、第１工程において、ＳｉＣ粉末以外の材料が全て溶融し、かつ、該ＳｉＣ粉末が溶融も軟化もしない第１設定温度で該ＳｉＣ粉末以外の材料を溶融させて溶融物を得る。この第１設定温度はＳｉＣ粉末以外の材料の融点に応じて適宜設定可能である。
【００１８】
そして、第２工程では、上記第１設定温度から少なくともＳｉＣ粉末が軟化する第２設定温度まで昇温し、この昇温する間に上記溶融物にＳｉＣ粉末を投入して、該ＳｉＣ粉末を軟化させつつ該溶融物中で均一分散させる。このようにＳｉＣ粉末を軟化させることにより、ＳｉＣ粉末の表面にＦｅ−Ｓｉがコーティングされ、均一な複合状態となるため、第１設定温度では不可能であったＳｉＣ粉末の均一分散を図ることができる。この第２設定温度は１４８０〜１５２０℃程度とすることができる。第２設定温度が１４８０℃よりも低いとＳｉＣ粉末が軟化せず、一方１５２０℃よりも高いとＳｉＣ粉末以外の材料への影響が発生する。なお、ＳｉＣ粉末が軟化しうる最低温度（１４８０℃）を以下、「軟化最低温度」という。
【００１９】
また、ＳｉＣ粉末を投入する際には、溶融物中にＳｉＣ粉末を均一分散させる観点より、上記軟化最低温度から徐々に（２〜５℃／分程度の昇温割合）昇温させながらＳｉＣ粉末を投入することが好ましい。ＳｉＣ粉末を均一分散させる上では上記軟化最低温度からの昇温割合が２℃／分以上であれば十分であり、昇温割合がこれよりも低ければ、処理時間が長時間化するだけで好ましくない。一方、昇温割合が５℃／分よりも高ければ、ＳｉＣ粉末を均一分散させるのが困難となる。
【００２０】
さらに、ＳｉＣ粉末の投入は、溶融物中にＳｉＣ粉末を均一分散させる観点より、なるべく少量ずつ複数回に分けて行うことが好ましい。また、同様の観点より、溶融物を攪拌しながらＳｉＣ粉末を投入することが好ましく、またＳｉＣ粉末を投入し終えた後に、さらに溶融物を攪拌することが好ましい。
第３工程では、軟化したＳｉＣ粉末を均一分散させた状態で溶融物を冷却、固化させる。ここに、上記第２工程で軟化したＳｉＣ粉末を均一分散させた溶融物は、一旦１５００〜１５２０℃程度の温度で保持し、その後溶解炉から所定の型内に該溶融物を注入して、冷却、固化させることが好ましい。こうすることで、溶解炉から型へ搬送する間の温度低下や溶融物が型に接触することによる温度低下に伴う溶融物の異常凝固を防ぐことができ、ひいてはＳｉＣ粉末の均一分散性を高めることが可能となる。
【００２１】
上記第１〜第３工程を経て得られた金属塊を所定の粒径に粉砕することにより、本発明の球状黒鉛鋳鉄用接種剤を製造することができる。
こうして得られた接種剤は、ＳｉＣ粉末がＦｅ−Ｓｉ合金等中に均一分散したものとなる。
【００２２】
【実施例】
以下、本発明の具体的な実施例について説明する。
（実施例）
本実施例の球状黒鉛鋳鉄用接種剤を製造するに当たり、以下の粉末材料を準備した。
【００２３】
Ｆｅ−Ｓｉ合金（Ｆｅ−７５％Ｓｉ合金）              ：２８．８ｋｇ
Ｃａ−Ｓｉ合金（Ｃａ−６０％Ｓｉ合金）              ：０．９ｋｇ
Ｃａ−Ｓｉ−Ｂａ合金（Ｃａ−５５％Ｓｉ−１５％Ｂａ）：５．４ｋｇ
Ａｌ                                                ：２．１ｋｇ
メタ−Ｓｉ合金（Ｓｉ含有量：９８％）                ：３５．２ｋｇ
Ｆｅ                                                ：８．０ｋｇ
ＳｉＣ                                              ：１２．０ｋｇ
配合量の総計                                        ：９２．４ｋｇ
ここに、上記ＳｉＣ粉末の平均粒径は２ｍｍである。また、ＳｉＣ粉末の量は、配合する粉末材料全体を１００ｗｔ％としたときはＳｉＣ粉末が約１３ｗｔ％であり、Ｆｅ−Ｓｉ系合金を１００ｗｔ％としたときはＳｉＣ粉末が約４２ｗｔ％である。
【００２４】
〔第１工程〕
誘導溶解炉を用いて、ＳｉＣ粉末以外の粉末材料が全て溶融し、かつ、該ＳｉＣ粉末が溶融も軟化もしない第１設定温度（本実施例では１４１０℃）で該ＳｉＣ粉末以外の粉末材料を溶融させて溶融物を得た。
〔第２工程〕
そして、上記第１設定温度から少なくともＳｉＣ粉末が軟化する第２設定温度（本実施例では１５００℃）まで昇温した。この際、第１設定温度の１４１０℃から前記軟化最低温度たる１４８０℃まで昇温した後、１４８０℃から第２設定温度の１５００℃まで７分かけて昇温した（このときの昇温割合は２．８６℃／分程度である）。この１４８０℃から１５００℃まで徐々に昇温する間にＳｉＣ粉末を２〜３ｋｇずつ投入し、１５００℃に到達した時点でＳｉＣ粉末を全部投入し終えた。
【００２５】
なお、このとき溶解炉内に鉄筋を入れて炉内の状況を調べたところ、溶解炉の側壁部及び底部に軟化状態のＳｉＣ粉末が偏在していることが確認された。
そこで、上記鉄筋で溶融物を攪拌することにより、該溶融物中でＳｉＣ粉末を均一分散させた。
〔第３工程〕
そして、１５００℃から１５２０℃まで一旦昇温、保持した後、溶解炉から所定の型内に該溶融物を注入して、冷却、固化させた。
【００２６】
〔第４工程〕
得られた金属塊を粉砕し、平均粒径が２ｍｍの球状黒鉛鋳鉄用接種剤を製造した。
こうして得られた接種剤を用いて、以下のように球状黒鉛鋳鉄を鋳造した。
まず、高周波溶解炉を用いて溶解した所定の組成の球状黒鉛鋳鉄の溶湯を準備した。そして、Ｍｇを取鍋底に置いて溶湯と反応させる置き注ぎ法の一種たるサンドイッチ法を用いて球状化処理を行った。すなわち、取鍋底が隔壁により上部開放の二室に区分けされた取鍋（図示せず）を準備し、一方の室に球状化処理剤を充填するとともに、この球状化処理剤の上に上記カバー材を積層して球状化処理剤を該カバー材で完全に被覆する。そして、取鍋底の他方の室から溶湯を供給し、取鍋内に溶湯を充填する。このとき、取鍋底の他方の室に溶湯が充填された後、この室からあふれた溶湯がカバー材の上に注がれる。隔壁により取鍋底を上方が開放された二室に分け、一方の室に球状化処理剤（Ｆｅ−４５％Ｓｉ−４．８％Ｍｇ合金）を充填するとともにこの球状化処理剤の上に多数の鉄系小片（ポンチ屑）よりなるカバー材を積層して、球状化処理剤をカバー材で完全に被覆した。そして、取鍋底の他方の室から溶湯を供給し、取鍋内に溶湯を充填した。なお、このときの溶湯温度は１５２０℃である。また溶湯重量に対する球状化処理剤の割合は１．０％である。
【００２７】
そして、溶湯を取鍋内に充填し終わった後、直ぐに上記球状黒鉛鋳鉄用接種剤を湯流れ接種しながら図示しない鋳型内に注湯した。なお、溶湯を１００ｗｔ％としたとき、球状黒鉛鋳鉄用接種剤の割合は０．２ｗｔ％である。また、このときの注湯温度は１４００℃である。そして、ばらし時間：６０分として鋳造後、鋳放しすることにより所定形状（自動車部品としてのステアリングナックル）の球状黒鉛鋳鉄を製造した。なお、球状黒鉛鋳鉄の最終的な組成は、表１に示す通りである。
【００２８】
【表１】
0004323607.tif 000002
（比較例１）
ＳｉＣ粉末を複合化した上記球状黒鉛鋳鉄用接種剤を用いる代わりに、Ｆｅ−Ｓｉ合金（Ｆｅ−７５％Ｓｉ合金）粉末よりなる接種剤を用いること以外は、上記実施例と同様にして球状黒鉛鋳鉄を製造した。なお、得られた球状黒鉛鋳鉄の最終的な組成が上記実施例のものと同じになるように溶湯組成を調整した。
【００２９】
（比較例２）
ＳｉＣ粉末を複合化した上記球状黒鉛鋳鉄用接種剤を用いる代わりに、Ｆｅ−Ｓｉ合金（Ｆｅ−７５％Ｓｉ合金）粉末とＳｉＣ粉末とを均一に混合して得られた混合粉末よりなる接種剤を用いること以外は、上記実施例と同様にして球状黒鉛鋳鉄を製造した。なお、混合粉末におけるＦｅ−Ｓｉ合金粉末とＳｉＣ粉末との配合割合は、Ｆｅ−Ｓｉ合金粉末を１００ｗｔ％としたときＳｉＣ粉末が約４０ｗｔ％である。また、Ｆｅ−Ｓｉ合金粉末の平均粒径は２ｍｍであり、ＳｉＣ粉末の平均粒径は２ｍｍである。さらに、得られた球状黒鉛鋳鉄の最終的な組成が上記実施例のものと同じになるように溶湯組成を調整した。
【００３０】
（アズキャストフェライト化の評価）
上記実施例及び比較例１で得られた球状黒鉛鋳鉄について、金属組織を顕微鏡写真（５０倍）で調べた。
比較例１の球状黒鉛鋳鉄の金属組織を図１（ａ）に、本実施例の球状黒鉛鋳鉄の金属組織を図１（ｂ）に示すように、本実施例のものは比較例１のものと比べて微細、かつ、多数の黒鉛が晶出しており、アズキャストフェライト化が大幅に促進されていた。
【００３１】
また、上記実施例並びに比較例１及び２の球状黒鉛鋳鉄について、パーライト面積率及び黒鉛粒数を調べた。なお、パーライト面積率は、画像解析装置により、黒鉛、フェライトを除いたパーライトの面積率を調べたものである。また、黒鉛粒数は、画像解析装置により、肉厚が２５ｍｍの部位の中央付近において視野１ｍｍ2 中の黒鉛粒数を調べたものである。
【００３２】
パーライト面積率の結果を図２及び表２に示し、黒鉛粒数の結果を図３及び表２に示すように、本実施例の球状黒鉛鋳鉄は、比較例１及び２の球状黒鉛鋳鉄と比べてパーライト面積率が大幅に減少しており、また黒鉛粒数が比較例１の２倍程度以上となっており、アズキャストフェライト化が大幅に促進されていることがわかる。
【００３３】
なお、Ｆｅ−Ｓｉ合金粉末とＳｉＣ粉末との混合粉末よりなる接種剤を用いた比較例２におけるアズキャストフェライト化の促進効果は、Ｆｅ−Ｓｉ合金粉末単独の接種剤を用いた比較例１のものよりも優れていたが、本実施例のものよりは劣っていた。これは、ＳｉＣ粉末が溶湯中で浮上してしまい、ＳｉＣによる黒鉛化促進能が十分に発揮されなかったためである。
【００３４】
【表２】
0004323607.tif 000003
【００３５】
【発明の効果】
以上詳述したように本発明の球状黒鉛鋳鉄用接種剤によれば、ＳｉＣ及びＦｅ−Ｓｉの双方による接種効果（黒鉛化促進能）を相乗的に発揮させることができるので、Ｆｅ−Ｓｉ系接種剤を単独で用いる場合と比較して、Ｆｅ−Ｓｉ系接種剤の使用量増大による球状黒鉛鋳鉄中の珪素含有量増大を抑えて鋳鉄製品が脆くなることを抑えることができる。また、ＳｉＣから生成したＣが黒鉛核として作用し、このＣによってもアズキャストフェライト化が促進されるので、鋳鉄中の珪素（Ｓｉ）含有量を従来と同等に維持しつつ、従来よりもアズキャストフェライト化を促進させることが可能となる。
【００３６】
したがって、フェライト化を促進するための鋳造後の加熱処理が不要となり、その分低コスト化を図ることが可能となる。
【図面の簡単な説明】
【図１】（ａ）は比較例１の球状黒鉛鋳鉄の金属組織を示す顕微鏡写真（５０倍）であり、（ｂ）は本実施例の球状黒鉛鋳鉄の金属組織を示す顕微鏡写真（５０倍）である。
【図２】本実施例及び比較例１、２の球状黒鉛鋳鉄について、パーライト面積率を調べた結果を示す図である。
【図３】本実施例及び比較例１、２の球状黒鉛鋳鉄について、黒鉛粒数を調べた結果を示す図である。
【図１】
0004323607.tif 000004
【図２】
0004323607.tif 000005
【図３】
0004323607.tif 000006